(57)【要約】【課題】合成樹脂液またはゴムラテックスに配合可能で、加熱して手袋を形成した後でも十分な保湿効果を有する保湿剤を見出し、これを利用した保湿性手袋を提供すること。【解決手段】少なくとも１層のゴム層または樹脂層で構成される手袋基体の内面に、耐熱性保湿成分を含有する内面樹脂層を設けた保湿性手袋およびその製造方法。【選択図】  なし【特許請求の範囲】
【請求項１】
少なくとも１層のゴム層または樹脂層で構成される手袋基体の内面に、耐熱性保湿成分を含有する内面樹脂層を設けたことを特徴とする保湿性手袋。
【請求項２】
耐熱性保湿成分が、スクワラン、スクワレン、ポリオキシエチレンジグリセリルエーテル、ポリオキシプロピレンジグリセリルエーテル、ポリエチレングリコール、ポリプロピレングリコール、グリセリンおよびジグリセリンから選ばれる保湿成分の１種若しくは２種以上である請求項１項記載の保湿性手袋。
【請求項３】
手袋基体が塩化ビニル層で構成され、内面樹脂層が塩化ビニル、アクリル系樹脂またはウレタン系樹脂から選ばれる１種または２種以上で形成されたものである請求項１項または第２項記載の保湿性手袋。
【請求項４】
内面樹脂層が、微粒子を含有するものである請求項１項ないし第３項の何れかの請求項記載の保湿性手袋。
【請求項５】
内面樹脂層が、さらに防カビ剤および／または抗菌剤を含有するものである請求項１項ないし第４項の何れかの請求項記載の保湿性手袋。
【請求項６】
手袋型表面に少なくとも１種のゴムラテックス液または合成樹脂液を付着させ、このゴムラテックス液または合成樹脂液を樹脂化させて手袋基体を形成し、次いでこの手袋基体の表面に、耐熱性保湿成分を含有する内面処理樹脂液を付着させた後、これを樹脂化させて内面樹脂層となし、内面樹脂層が形成された手袋基体を反転剥離することを特徴とする保湿性手袋の製造方法。
【請求項７】
耐熱性保湿成分が、スクワラン、スクワレン、ポリオキシエチレンジグリセリルエーテル、ポリオキシプロピレンジグリセリルエーテル、ポリエチレングリコール、ポリプロピレングリコール、グリセリンおよびジグリセリンから選ばれる保湿成分の１種若しくは２種以上である請求項６項記載の保湿性手袋の製造方法。
【発明の詳細な説明】
【０００１】
【発明の属する技術分野】
本発明は保湿性手袋およびその製造方法に関し、詳しくは、手に潤いを与え、柔軟な使用感を有する保湿性手袋およびその製造方法に関する。
【０００２】
【従来の技術】
従来より、炊事、洗濯等の水作業時にＮＢＲ等からなる合成ゴム手袋や軟質塩化ビニル樹脂手袋が用いられている。これらの手袋では、着脱性の向上のために、内面に凹凸が出来るような樹脂をコーティングしているものがある。しかし、このような手袋においては、繰り返しの使用や長時間の使用の場合、手からの発汗等によって手袋内面に湿気が滞留し、有害な細菌や黴が繁殖しやすい環境が作られてしまうことがあった。そして、このような環境で手袋を使用すると、使用者の手に肌荒れが生じたり、皮膚病などが発生する等の問題が生じることがあった。
【０００３】
これらの問題を解決するために、手袋の基体自体に抗菌剤を配合した手袋等が提案されている。しかし、このような手袋は、手袋内面の抗菌・防カビ効果は不十分であり、また、溶出する抗菌剤は皮膚の常在菌を殺してしまうという問題があった。後者の、常在菌の殺菌は、常在菌による有害菌の進入防止作用をなくすために良くないとされており、上記方法は、使用者の手に対する配慮が欠けているものといわざるを得ない。
【０００４】
そこで、手袋を形成するゴム層または樹脂層の少なくとも一層にアロエエキスなどの植物抽出物を含有させた手袋が提案されている（特許文献１参照）。この手袋は、アロエエキスを配合したゴムラテックスまたは樹脂液中に手袋型を浸漬し、その後温度をかけて乾燥若しくはゲル化させて製造される。しかしアロエエキスは耐熱性が低く、乾燥若しくはゲル化のための加熱で分解してしまい、できあがった手袋の保湿効果は十分なものではないという欠点があった。
【０００５】
【特許文献１】
特開平１１−２２９２１１号
【０００６】
【発明が解決しようとする課題】
従って、合成樹脂液またはゴムラテックスに配合可能で、加熱して手袋を形成した後でも十分な保湿効果を有する保湿剤を見出し、これを利用した保湿性手袋が求められており、本発明の課題はこのような手袋を提供することである。
【０００７】
【課題を解決するための手段】
本発明者らは上記課題を解決すべく鋭意検討した結果、特定の保湿成分は耐熱性に優れたものであり、これを混合した樹脂液を用いて手袋内面層を形成することにより、特段の工程を付加することなく、手に優れた保湿効果を与え、皮膚の弱い使用者の手にも優しい保湿性手袋を得ることができることを見出し、本発明に至った。
【０００８】
すなわち本発明は、少なくとも１層のゴム層または樹脂層で構成される手袋基体の内面に、耐熱性保湿成分を含有する内面樹脂層を設けたことを特徴とする保湿性手袋である。
【０００９】
また本発明は、手袋型表面に少なくとも１種のゴムラテックス液または合成樹脂液を付着させ、このゴムラテックス液または合成樹脂液を樹脂化させて手袋基体を形成し、次いでこの手袋基体表面に、上記耐熱性保湿成分を含有する内面処理樹脂液を付着させた後、これを樹脂化させて内面樹脂層となし、内面樹脂層が形成された手袋基体を反転剥離することを特徴とする保湿性手袋の製造方法である。
【００１０】
【発明の実施の形態】
本発明の手袋において、その基体を構成するゴムまたは合成樹脂は、特に限定がなく、従来より手袋基体として使用されるものがいずれも用いられる。
【００１１】
このうち、ゴムの例としては、天然ゴムや、ＮＢＲ（アクリロニトリル−ブタジエンゴム）、ＣＲ（クロロプレンゴム）、ＳＢＲ（スチレン−ブタジエンゴム）、ＩＲ（イソプレンゴム）、ＰＵ（ポリウレタン）等の合成ゴムを挙げることができる。これらのゴムはそのままでも使用できるが、加硫剤、加硫促進剤、軟化剤、または充填剤等を配合しても良い。
【００１２】
また、合成樹脂の例としては、塩化ビニル系樹脂、アクリル系樹脂等が挙げられる。これらの合成樹脂には、可塑剤または充填剤などを配合しても良い。合成樹脂は、溶液としても分散液としても用いられる。
【００１３】
一方、手袋の内面に形成される内面樹脂層は、後記耐熱性保湿成分と合成樹脂により形成されるものである。
【００１４】
この内面樹脂層に含有される耐熱性保湿成分は、従来より化粧品等の分野で使用されている保湿成分であり、その耐熱温度（分解してしまう温度、沸点）が高いものである。この耐熱性保湿成分は、その耐熱温度が１５０℃以上であることが好ましく、１８０℃以上、さらには２５０℃までの耐熱温度であることが好ましい。
【００１５】
耐熱性保湿成分としては、スクワラン、スクワレン、ポリオキシエチレンジグリセリルエーテル、ポリオキシプロピレンジグリセリルエーテル、ポリエチレングリコール、ポリプロピレングリコール、グリセリン、ジグリセリン等が好ましい。
【００１６】
上記したもののうち、特に好ましい耐熱性保湿成分としては、ポリオキシエチレンジグリセリルエーテル、スクワランを挙げることができる。
【００１７】
なお、内面樹脂層に含有される耐熱性保湿成分の量は特に限定されるものではないが、０．１から５０質量％（以下、単に「％」で示す）が好ましく、１から１０％が更に好ましい。耐熱性保湿成分の配合量が５０％より多い場合は、内面樹脂層の樹脂の絶対量が減少してしまい、手袋の着脱がスムーズに行えなくなってしまう。また、０．１％より少ない場合は、十分な保湿効果が発揮できなくなってしまう。
【００１８】
また、内面樹脂層を形成する合成樹脂は、手袋基体との接着性、非可塑性の点を考慮して選ばれるが、その具体例としては、塩化ビニル樹脂、ポリウレタン樹脂、アクリル系樹脂等を挙げることができ、その１種若しくは２種以上を用いることができる。
【００１９】
更に、上記内面樹脂層には、手袋の着脱の際にすべり性を付与する目的で、微粒子を含有せしめることもできる。この内面樹脂層に配合される微粒子としては、従来公知の滑剤を用いることができ、その具体例としては、シリカやアクリル樹脂の粒子、塩化ビニル樹脂の粒子等を挙げるができ、これらは１種若しくは２種以上で用いることができる。
【００２０】
更にまた、本発明の手袋の内面樹脂層には、従来の手袋同様に抗菌剤、防カビ剤を含有させても良い。含有させることのできる抗菌剤、防カビ剤は、従来手袋に使用されているものであれば特に制限なく使用することができる。具体的には、抗菌剤、防カビ剤としては、ジンクピリチオン等のピリチオン系、１０，１０’−オキシビスフェノキサアルシン等のフェノールエーテル誘導体、ジクロフルアニド、フルオロフォルペット等のＮ−ハロアルキルチオ系化合物、２−（４−チアゾリル）ベンズイミダゾール等のイミダゾール誘導体、２，３，５，６−テトラクロル−４−（メチルスルホニル）ピリジン等のスルホン誘導体、３，４’，５−トリブロムサリチルアニリド等のアニリド誘導体、Ｎ−（トリクロルメチルチオ）フタルイミド等のピロール誘導体、ヘキサヒドロ−１，３，５−トリエチル−Ｓ−トリアジン等のトリアジン系、セシルジメチルエチルアンモニウムブロミド等の第４アンモニウム塩等の１種または２種以上を混合して用いることができる。
【００２１】
市販されている抗菌剤・防カビ剤としては、ダイキラー（大日精化工業株式会社製）、バクテキラー（カネボウ株式会社製）、イオンピュア（石塚硝子株式会社製）、プリベントールＢＣＭ（バイエル社製）、ＡＦ４０Ｓ（シントーファイン株式会社製）等を用いることができる。
【００２２】
次に、本発明の保湿性手袋の製造方法について説明する。
【００２３】
基体がゴムである本発明の保湿性手袋を製造するには、まず、手袋型を凝固剤に浸漬若しくは塗布した後、これにゴムラテックス液を付着させることが必要である。手袋型にゴムラテックス液を付着させるための方法としては、手形をゴムラテックス液中にディッピングし、引き上げる方法や、ゴムラテックス液を手袋型全体にシャワーをして型全体にラテックスを付着させる方法が挙げられる。
【００２４】
次いで、手袋型全体を加熱し、乾燥・架橋せしめて手袋基体を得る。乾燥・架橋の条件は、ラテックスの種類により異なるが、一般に８０℃〜１２０℃で十分に乾燥させた後、１００℃〜１３０℃で２０分〜４０分程度加熱することが好ましい。
【００２５】
その後、手袋基体を耐熱性保湿成分や、必要により微粒子、抗菌剤、抗カビ等を含有する内面処理樹脂液で処理し、これを手袋基体に付着させる。この内面処理樹脂液の処理は、手袋型上に形成された手袋基体を内面処理樹脂液中に浸漬しても良いし、手袋基体上に内面処理樹脂液をシャワーないし噴霧しても良い。
【００２６】
このように内面処理樹脂液で処理された手袋基体は、再度１００℃〜１３０℃に加熱し、内面処理樹脂液を固化させ、内面樹脂層を形成させる。
【００２７】
乾燥後、内面樹脂層が形成された手袋基体を手型から反転剥離することにより、本発明の保湿性手袋を得ることができる。
【００２８】
一方、基体が樹脂である本発明の保湿性手袋を製造する場合も、基体がゴムである場合とほぼ同様、手袋型を樹脂分散液中にディッピングした後引き上げるか、または樹脂分散液を手袋型全体にシャワーをして型全体に樹脂を付着させた後、手袋型全体を加熱し、樹脂液をゲル化させることにより手袋基体を成形することができる。ただし、ゲル化のための加熱条件は、基体がゴムである場合と異なる。すなわち、使用する合成樹脂により異なるが、一般に２００℃〜２５０℃の温度で３０秒から１０分程度加熱することが好ましい。
【００２９】
次いで、手袋基体を基体がゴムである場合と同様、耐熱性保湿成分や必要により微粒子、抗菌剤、抗カビ等を含有する内面処理樹脂液で処理し、これを付着させ、加熱処理する。付着処理は、基体がゴムである場合と同様でよいが、加熱処理は、より高温で行うことが必要である。すなわち、２００℃〜２５０℃で固化させコーティングすることが好ましい。
【００３０】
最後に手袋を手型から反転剥離することにより、内面に保湿剤を含有する内面樹脂層を有する本発明の手袋を得ることができる。
【００３１】
【作用】
本発明で用いる耐熱性保湿成分は、手袋調製工程での加熱によっても分解することがないものである。
【００３２】
従って、これを利用して調製した本発明の抗菌性手袋は、十分な保湿効果を有する。
【００３３】
【実施例】
以下、実施例を挙げ本発明を更に詳しく説明するが、本発明はこれら実施例に何ら制約されるものではない。
【００３４】
実  施  例  １
塩化ビニル製保湿性手袋の製造：
（１）内面処理樹脂液の製造
下記表１の組成で、内面処理樹脂液を調製した。
【００３５】
（  組  成  ）
【表１】
2005023443.tif 000002
【００３６】
（２）塩化ビニル手袋の製造
下記表２に示す組成の塩化ビニルペーストを調製した。陶磁器製の手型を、この塩化ビニルペーストに浸漬し、ゾルが滴下しない程度の速さで引き上げ、手型表面に塩化ビニルゾルを付着させた。次いで、２００〜２３０℃の加熱釜で約１〜３分加熱処理して半ゲル状態にした。
【００３７】
これを上記（１）で調製した内面処理樹脂液に浸漬した後引き上げ、再度２００〜２３０℃で４〜７分加熱処理した。全体を完全にゲル化させた後、手型より反転離型して保湿性手袋（本発明品１）を得た。
【００３８】
【表２】
2005023443.tif 000003
【００３９】
比  較  例  １
比較手袋の製造：
実施例１の内面処理樹脂液に配合する保湿剤として、スクワランおよびポリオキシエチレンジグリセリルエーテルに替え、アロエベラゲル原液（株式会社エアーグリーン製）を用いた以外は、実施例１と同様の方法により保湿性手袋（比較品１）を製造した。
【００４０】
試  験  例  １
実使用性試験：
本発明品１および比較品１の手袋をパネラーに１ヶ月間使用してもらい、手の潤い効果の持続性について下記の基準で評価してもらった。この結果を表３に示す。
【００４１】
（  手の潤い効果  ）
評  価
○  ：  手が潤う
△  ：  特に変化なし
×  ：  手が荒れる
【００４２】
（  結  果  ）
【表３】
2005023443.tif 000004
【００４３】
表３の結果からわかるように、本発明品の保湿性手袋は手に潤いを与えることができることが確認できた。一方、比較品は、製造過程で保湿成分（アロエエキス）が分解されてしまい、十分に手に潤いを与えることができないことが確認できた。
【００４４】
試  験  例  ２
抗菌試験および防カビ試験：
実施例１で製造した本発明品１の手袋について、下記方法によりその抗菌性および防カビ性を調べた。この結果を表４に示す。
【００４５】
（  抗菌試験  ）
（１）  菌液調整
下記菌を、０．８％生理食塩水に懸濁させ、菌数が１０４〜１０５個／ｍｌになるよう調整して試験菌液を調製した。
菌  １  ：  エシェリヒア・コリ（Ｅｓｃｈｅｒｉｃｈｉａ  ｃｏｌｉ）ＩＦＯ  ３３０１
菌  ２  ：  スタヒロコッカス・アウレウス（Ｓｔａｐｈｙｌｏｃｏｃｃｕｓ  ａｕｒｅｕｓ）ＩＦＯ  １４４６２
（２）  試料の調整
試験品を直径３ｃｍに切り取り、エタノールで表面を軽くふいた後、風乾したものを試料とした。
（３）試験操作
滅菌シャーレに普通寒天培地を入れ、そこにコンラーシー棒にて試験菌液０．１ｍｌを均一に塗布した。シャーレの中心に試料を置き、蓋をした。
３５℃で２４時間培養したのち、発育阻止帯の有無を確認した。
【００４６】
（  防カビ試験  ）
（１）  カビ懸濁液の調製
下記カビを、スルホコハク酸ジオクチルナトリウム０．００６％水溶液に懸濁させ、カビが１０４〜１０５個／ｍｌになるよう調整し、試験カビ懸濁液を調製した。
かび１  ：  アスペルギルス・ニガー（Ａｓｐｅｒｇｉｌｌｓ  ｎｉｇｅｒ）ＩＦＯ  ６３４１
かび２  ：  ペニシリウム・シトリナム（Ｐｅｎｉｃｉｌｌｉｕｍ  ｃｉｔｒｉｎｕｍ  ）ＩＦＯ  ６３５２
かび３  ：  クラドスポリウム・クラドスポリオイデス（Ｃｌａｄｏｓｐｒｉｕｍ                    ｃｌａｄｏｓｐｏｒｉｏｉｄｅｓ）  ＩＦＯ  ６３４８
（２）  試料の調整
試験品を直径３ｃｍに切り取り、エタノールで表面を軽くふいた後、風乾したものを試料とした。
（３）  試験操作
滅菌シャーレに普通寒天培地を入れ、そこにコンラーシー棒にて試験カビ懸濁液０．１ｍｌを均一に塗布した。シャーレの中心に試料を置き、蓋をした。２５℃で７日間培養したのち、発育阻止帯の有無を確認した。
【００４７】
（  結  果  ）
【表４】
2005023443.tif 000005
【００４８】
実  施  例  ２
ゴム（ＮＢＲ）製保湿性手袋の製造：
（１）内面処理樹脂液の製造
下記の表５の組成で、内面処理樹脂液を調製した。
【００４９】
【表５】
2005023443.tif 000006
【００５０】
（２）ゴム製手袋の製造
表６に示すＡ液と、表７に示すＢ液を、質量比で１：１となるようボールミルに取り、約２４〜４８時間撹拌分散させてディスパージョンを作成した。
【００５１】
Ａ  液：
【表６】
2005023443.tif 000007
【００５２】
Ｂ  液：
【表７】
2005023443.tif 000008
【００５３】
次いで、このディスパージョンを、ＮＢＲラテックス、分散剤および水を表８の割合で混合し、十分撹拌を行なってＮＢＲラテックス液を得た。
【００５４】
【表８】
2005023443.tif 000009
【００５５】
このＮＢＲラテックス液中に、予め３５％硝酸カルシウムの水溶液に浸漬した陶磁器製手形を浸漬し、これを引き上げてラテックス液を付着させた。次に余分な硝酸カルシウムやゴムの余剰成分を除去するため３０〜７０℃の温水で５〜１０分間抽出を行った後、上記（１）で作成した内面処理樹脂液に浸漬し引き上げた。約１００℃〜１３０℃で３０分〜９０分乾燥および加硫を行い、次いで冷却し、手型より反転離型してＮＢＲ製の保湿性手袋（本発明品２）を得た。
【００５６】
この保湿性手袋は、約一ヶ月間の使用期間に渡り、菌、微などが発生せず、手に潤いを与えた。
【００５７】
【発明の効果】
以上のように、本発明の保湿性手袋は、ゴムや合成樹脂等で形成された手袋の内面に保湿成分を含む内面樹脂層を有しているため、手に対して優れた保湿効果を有し、手に潤いを与えるほか、手の肌荒れを防止するものである。
【００５８】
また、内面樹脂層に抗菌剤ないしは防カビ剤を配合した場合でも、皮膚表面の常在微生物に影響を与えることなく、手袋内部での微生物やカビの発生を抑制することができ、悪臭等の発生を防止することができる。
【００５９】
従って、本発明の保湿性手袋は、家庭用、手術用、工業用、食品用、漁業用等種々の作業用のゴムまたは合成樹脂製手袋として、有利に使用することができるものである。
以    上